【手続補正書】
【提出日】平成17年1月19日(2005.1.19)
【手続補正１】
【補正対象書類名】明細書
【補正対象項目名】００４９
【補正方法】変更
【補正の内容】
【００４９】
以下実施例により本発明を説明するが、トナー処方を下記し、そのときのトナ
ー特性を表１に記載する。また、実施例では使用したトナーを「トナー処方Ｎｏ
」で記載する。
［トナー処方Ｎｏ１］
ポリエステル樹脂                                              ４４重量部
（重量平均分子量：３１００００、Ｔｇ：６５℃）
スチレン−ｎ−ブチルアクリレート共重合体                      ４０重量部
（重量平均分子量：８５０００、Ｔｇ：６８℃）
カルナウバワックス                                              ５重量部
カーボンブラック                                              １０重量部
（＃４４：三菱化学）              
荷電制御剤（スピロンブラックＴＲ−Ｈ：保土ヶ谷化学）            １重量部
以上の処方で２軸エクストルーダーを用いて１３０℃で混練後、機械式粉砕機
により粉砕、分級し重量平均粒径８．５μｍとした後ヘンシェルミキサーを用い
、シリカ（Ｒ−９７２  日本アエロジル）０．２重量％を混合しトナーを得た。
このトナーの硬度は８、凝集度は４５％、体積固有抵抗は８．５×１０９Ωｃ
ｍであった。
感光体の表面摩擦係数：０．７０
【手続補正２】
【補正対象書類名】明細書
【補正対象項目名】００５０
【補正方法】変更
【補正の内容】
【００５０】
［トナー処方Ｎｏ２］
ポリエステル樹脂                                              ７１重量部
（重量平均分子量：１８５０００、Ｔｇ：６７℃）
カルナウバワックス                                              ３重量部
（平均粒径：３００μｍ）
四三酸化鉄                                                    １５重量部
（ＥＰＴ−１０００：戸田工業）
カーボンブラック                                              １０重量部
（＃４４：三菱化学）              
荷電制御剤（スピロンブラックＴＲ−Ｈ：保土ヶ谷化学）            １重量部
以上の処方で２軸エクストルーダーを用いて１６０℃で混練後、機械式粉砕機
により粉砕、分級し重量平均粒径５．５μｍとした後ヘンシェルミキサーを用い
、シリカ（Ｒ−９７２  日本アエロジル）１．０重量％を混合しトナーを得た。
このトナーの硬度は６、凝集度は８．０％、体積固有抵抗は５．５×１０８Ω
ｃｍであった。
感光体の表面摩擦係数：０．８０
【手続補正３】
【補正対象書類名】明細書
【補正対象項目名】００５１
【補正方法】変更
【補正の内容】
【００５１】
［トナー処方Ｎｏ３］
スチレン／ｎ−ブチルメタクリレート／２−エチルヘキシルアクリレート共重合
体                                                            ５５重量部
（組成比：７５／１０／１５  重量平均分子量：２１００００  Ｔｇ：５７℃）
ポリエステル樹脂                                              ２３重量部
（重量平均分子量：１６００００  Ｔｇ：６４℃）                          
ポリエチレンワックス                                          １０重量部
（分子量９００）
カーボンブラック（＃４４：三菱化学）                          １０重量部
荷電制御剤（スピロンブラックＴＲ−Ｈ：保土ヶ谷化学）            ２重量部
以上の処方で２軸エクストルーダーを用いて９０℃で混練後、気流式粉砕機に
より粉砕、分級し重量平均粒径７．５μｍとした後ヘンシェルミキサーを用い、
シリカ（Ｒ−９７２  日本アエロジル）０．２重量％を混合しトナーを得た。
このトナーの硬度は１１、凝集度は５５．０％、体積固有抵抗は８．８×１０９
Ωｃｍであった。
感光体の表面摩擦係数：０．７５
【手続補正４】
【補正対象書類名】明細書
【補正対象項目名】００５２
【補正方法】変更
【補正の内容】
【００５２】
［トナー処方Ｎｏ４］
ポリエステル樹脂                                              ７９重量部
（重量平均分子量：２７４０００、Ｔｇ：６８℃）
ポリエチレンワックス                                            ３重量部
（分子量９００）
カーボンブラック                                              １５重量部
（＃４４：三菱化学）              
電制御剤（スピロンブラックＴＲ−Ｈ：保土ヶ谷化学）              ３重量部
以上の処方で２軸エクストルーダーを用いて１５０℃で混練後、気流式粉砕機
により粉砕、分級し重量平均粒径９．５μｍとした後ヘンシェルミキサーを用い
、シリカ（Ｒ−９７２  日本アエロジル）１．０重量％を混合しトナーを得た。
このトナーの硬度は１４、凝集度は２０．０％、体積固有抵抗は４．２×１０７
Ωｃｍであった。
感光体の表面摩擦係数：０．７５
【手続補正５】
【補正対象書類名】明細書
【補正対象項目名】００５４
【補正方法】変更
【補正の内容】
【００５４】
［トナー処方Ｎｏ６］
ポリエステル樹脂                                              ７３重量部
（重量平均分子量：１８５０００、Ｔｇ：６７℃）
カルナウバワックス                                              ５重量部
（平均粒径：３００μｍ）
四三酸化鉄                                                    １０重量部
（ＥＰＴ−１０００：戸田工業）
カーボンブラック                                              １０重量部
（＃４４：三菱化学）              
荷電制御剤（スピロンブラックＴＲ−Ｈ：保土ヶ谷化学）            ２重量部
以上の処方で２軸エクストルーダーを用いて１６０℃で混練後、機械式粉砕機
により粉砕、分級し重量平均粒径６．５μｍとした後ヘンシェルミキサーを用い
、シリカ（Ｒ−９７２  日本アエロジル）１．０重量％を混合しトナーを得た。
このトナーの硬度は１１、凝集度は４１．０％、体積固有抵抗は９．８×１０
８Ωｃｍであった。
感光体の表面摩擦係数：０．８０
【手続補正６】
【補正対象書類名】明細書
【補正対象項目名】００５５
【補正方法】変更
【補正の内容】
【００５５】
［トナー処方Ｎｏ７］
ポリエステル樹脂                                              ５６重量部
（重量平均分子量：３１００００、Ｔｇ：６５℃）
スチレン−ｎ−ブチルアクリレート共重合体                      ３５重量部
（重量平均分子量：８５０００、Ｔｇ：６８℃）
カルナウバワックス                                              ３重量部
カーボンブラック                                                ５重量部
（＃４４：三菱化学）              
荷電制御剤（スピロンブラックＴＲ−Ｈ：保土ヶ谷化学）            １重量部
以上の処方で２軸エクストルーダーを用いて８０℃で低温混練後、機械式粉砕
機により粉砕、分級し重量平均粒径８．５μｍとした後ヘンシェルミキサーを用
い、シリカ（Ｒ−９７２  日本アエロジル）１．０重量％を混合しトナーを得た
。
このトナーの硬度は１０、凝集度は２５．０％、体積固有抵抗は３．５×１０７
Ωｃｍであった。
感光体の表面摩擦係数：０．７５